(57)【要約】【課題】変形しても酸化性ガスが内部に侵入しにくい器体、焼成容器、及びそれを用いた焼成品の酸化を防止する製造方法を提供すること。【解決手段】上方向に開口を有し、該開口に蓋を載せて、黒鉛材の焼成に用いる器体であって、該器体は、該開口の外周又は内周に沿って、該蓋を支持する溝を有する器体。器体と溝に嵌合する枠部を有する蓋とからなる焼成容器。器体内に黒鉛材の成形体を置き、該器体の溝に前記蓋の枠部を沈めるよう閉鎖し、該溝には粉状又は粒状の充填材を充填し、該成形体を焼成する黒鉛材の製造方法。【選択図】図１
2014005161.tif 000002
【特許請求の範囲】
【請求項１】
上方向に開口を有し、該開口に蓋を載せて、黒鉛材の焼成に用いる器体であって、
該器体は、該開口の外周又は内周に沿って、該蓋を支持する溝を有することを特徴とする器体。
【請求項２】
前記溝は、内幅が１０〜１００ｍｍであることを特徴とする請求項１の器体。
【請求項３】
前記溝は、深さが、１０〜１５０ｍｍであることを特徴とする請求項1又は２の器体。
【請求項４】
前記器体は金属製であることを特徴とする請求項１〜３のいずれか１項の器体。
【請求項５】
前記金属は、ステンレス鋼であることを特徴とする請求項４の器体。
【請求項６】
前記器体は直方体状であることを特徴とする請求項１〜５のいずれか１項の器体。
【請求項７】
前記器体の外側面に、格子状に形成されたリブからなる補強部を有することを特徴とする請求項１〜６のいずれか１項の器体。
【請求項８】
請求項１〜７のいずれか１項に記載の器体と、さらに前記溝に嵌合する枠部を有する蓋と、からなることを特徴とする焼成容器。
【請求項９】
請求項１〜７のいずれか１項に記載の器体内に黒鉛材の成形体を置き、該器体の溝に前記蓋の枠部を沈めるよう閉鎖し、
該溝には粉状又は粒状の充填材を充填し、
該成形体を焼成することを特徴とする黒鉛材の製造方法。
【請求項１０】
前記溝に充填された充填材をさらに無機ペーストからなる被覆材で覆うことを特徴とする請求項９の黒鉛材の製造方法。
【請求項１１】
前記被覆材はモルタルであることを特徴とする請求項１０の黒鉛材の製造方法。
【請求項１２】
前記焼成容器内の黒鉛材の成形体を、詰め粉に沈め焼成することを特徴とする請求項９〜１１のいずれか１項に記載の黒鉛材の製造方法。
【請求項１３】
前記焼成容器内に、加熱により非酸化性ガスを生成するガス発生体を備えることを特徴とする請求項９〜１２のいずれか１項に記載の黒鉛材の製造方法。
【請求項１４】
前記ガス発生体は有機物であることを特徴とする請求項１３に記載の黒鉛材の製造方法。
【発明の詳細な説明】
【技術分野】
【０００１】
本発明は、黒鉛材の焼成に用いる器体、焼成容器、及びそれを用いた黒鉛材の焼成方法に関する。
【背景技術】
【０００２】
黒鉛材は以下の工程に従って製造される。
（１）原材料コークスの粉砕原料を得る一次粉砕工程
（２）ピッチと原材料コークスの混練物を得る混練工程
（３）混練物を粉砕し、成形原料を得る二次粉砕工程
（４）成形原料を成形し成形体を得る成形工程
（５）成形体を加熱することにより、揮発分を除去し焼成体を得る焼成工程
（６）焼成体を焼成工程よりも高い温度で熱処理し、黒鉛化する黒鉛化工程
焼成工程（５）は、ピッチ等のバインダーから、揮発分をゆっくり除去しながらバインダーを炭素化させる。バインダーは炭素化し黒鉛材の一部となる。バインダー及び粉砕原料の酸化を防止するために、成形体は、詰粉（パッキング材）を用いたり、焼成缶（焼成箱、焼成容器）に入れて焼成される。
【０００３】
特許文献１には、炭素材料の成形体を焼成炉で焼成するに際し、該成形体の周囲に詰粉を充填することなく焼成炉内を非酸化雰囲気に保持して毎時１０℃以上の昇温速度で該成形体を加熱し焼成することを特徴とする炭素材の製造方法が開示されている。
特許文献２には、粉末成形体を収納した蓋つき内箱を複数段積み重ね、該内箱の外側上部又は最上部の内箱に、焼成によって該粉末成形体と同等又は類似の分解ガスを発生する物質を載置して外箱に装填し、蓋をして焼成炉に詰め、非酸化の雰囲気で焼成することを特徴とする粉末成形体の焼成方法が開示されている。
【先行技術文献】
【特許文献】
【０００４】
【特許文献１】特開昭６０−５４９０９号公報
【特許文献２】特開平４−２３８８７１号公報
【発明の概要】
【発明が解決しようとする課題】
【０００５】
黒鉛材の焼成工程では、揮発分を除去し、バインダーを炭素化するために高い温度で処理される。特許文献１、２に記載されるように、従来は黒鉛材の成形体の酸化を防止するために焼成容器が用いられている。
特許文献１あるいは２に記載された焼成容器は、内容物を入れる器体に蓋をして焼成する構造となっている。このような単に器体に蓋を載せただけの構造の焼成容器では、焼成炉中で使用すると外部から空気などの酸化性ガスが侵入し、焼成容器内部の黒鉛材の成形体が酸化しやすくなる。特に成形体のサイズが大きくなるにつれて、焼成の昇温速度が遅くなり焼成にかかる日数も長くなる。焼成にかかる日数が長くなると酸化性ガスがより侵入しやすくなる。
本発明は、空気などの酸化性ガスが内部に侵入しにくい器体、焼成容器、及びそれを用いた焼成品の酸化を防止する焼成方法を提供することを目的とする。
【課題を解決するための手段】
【０００６】
本発明は、上方向に開口を有し、該開口に蓋を載せて黒鉛材の焼成に用いる器体であって、
該器体は、該開口の外周又は内周に沿って、該蓋を支持する溝を有することを特徴とする器体である。この本発明は、以下の態様が好ましい。
１ａ）前記溝は、幅が１０〜１００ｍｍであること。
２ａ）前記溝は、深さが、１０〜１５０ｍｍであること。
３ａ）前記器体は金属製であること。
４ａ）前記金属は、ステンレス鋼であること。
５ａ）前記器体は直方体状であること。
６ａ）前記器体の外側面に、格子状に形成されリブからなる補強部を有すること。
また、本発明は、前記器体と、さらに前記溝に嵌合する枠部を有する蓋と、からなることを特徴とする焼成容器である。
さらに、本発明は、前記器体内に黒鉛材の成形体を置き、該器体の溝に前記蓋の枠部を沈めるよう閉鎖し、該溝には粉状又は粒状の充填材を充填し、該成形体を焼成することを特徴とする黒鉛材の製造方法を提供する。
この本発明は、以下の態様が好ましい。
１ｂ）前記溝に充填された充填材をさらに無機ペーストからなる被覆材で覆うこと。
２ｂ）前記被覆材はモルタルであること。
３ｂ）前記焼成容器内の黒鉛材の成形体を、詰め粉に沈め焼成すること。
４ｂ）前記焼成容器内に、加熱により非酸化性ガスを生成するガス発生体を備えること。
５ｂ）前記ガス発生体は有機物であること。
【発明の効果】
【０００７】
本発明によれば、焼成容器の外気が、容器内に侵入しにくい構造、及び方法を提供できるので、焼成容器内の黒鉛材（成形体）を酸化しにくくすることができる。本発明は、低酸素の雰囲気炉を必要とすることなく簡明な手段により黒鉛材を焼成することができるので、焼成工程の設備を簡略化することができる。
【図面の簡単な説明】
【０００８】
【図１】（ａ）本発明の実施形態の焼成容器を説明する模式図である。同図は、垂面による断面を示すが、線は所定の厚みを有する板材の断面を示している。（ｂ）は（ａ）の焼成容器の使用状態の一例を示す模式図である。
【図２】本発明の実施形態の焼成容器を説明する模式図であり、図１と同様の線を用いて描いた斜視図である。
【図３】本発明の実施形態の焼成容器を説明する模式図であり、図１と同様の線を用いて描いた斜視図である。
【図４】本発明の他の実施形態の焼成容器の斜視図である。
【発明を実施するための形態】
【０００９】
本発明において、焼成容器は、器体と蓋とからなり、器体とは、黒鉛材の成形体を収容する部材を示し、蓋とは、前記器体に被せて使用する部材を示す。本発明の器体と蓋とを一体的に使用した焼成容器によって、外気（酸化性気体）の侵入を防止し、内容物である黒鉛材の成形体の酸化を防止するよう機能する。
本発明の器体は、上方向に開口を有し、該開口に蓋を載せて黒鉛材の焼成に用いる器体であって、該器体は、該開口の外周又は内周に沿って、該蓋を支持する溝を有する。この器体は、黒鉛材の収容部を有し、開口を蓋により塞ぐことにより閉鎖された空間を形成する。該収容部は、側壁と底部から形成され、該溝は、側壁に上部の開口の外周あるいは内周に沿って設けられる。該溝は、所定の幅を有する溝底部と所定の深さを有する溝側部を有する。収容部の側壁方向への外延となる該溝底部を少なくとも含む領域は、収容部の側壁と結合され、該側壁は該溝側部の片側の全部、又は一部を担うことができる。該側壁と結合され溝が形成される収容部の側壁は、収容部の内部であっても、外部であっても、その両者であってもよい。
【００１０】
本発明に用いられる溝は、粉状又は粒状の充填材を保持する機能と、蓋を保持することにより開口を閉鎖する機能とを有する。本願明細書において、粉状とは、平均円相当径が０．１ｍｍ未満のものを言い、粒状とは、平均円相当径が０．１〜２０ｍｍのものを言う。
平均円相当径とは、投影面積円相当径を示し、粒子の投影面積と同じ面積を持つ円の直径を示す。
本発明に用いられる溝は焼成時に蓋の枠部を沈ませ、さらに全部、又は少なくとも一部に粉状又は粒状の充填材を保持することができる。このように溝に充填された充填材は、気体の拡散速度を遅くすることができるので、焼成容器外部の酸化性ガスを侵入しにくくすることができる。また、焼成容器内部に加熱により非酸化性ガスを生成するガス発生体を備えることを併用することにより、焼成缶の内圧を高くすることが出来るので、さらに酸化性ガスを侵入しにくくすることができる。
以下に焼成の昇温過程の方が降温過程よりも酸化に対して過敏であり、ガス発生体が有効に作用することを説明する。
黒鉛材は、焼成前の成形体段階では、強度が弱く、熱伝導率が低く、加熱過程での焼成収縮が大きいのでゆっくり昇温を行う。最高温度に到達した後の黒鉛材の焼成体は、強度及び熱伝導率が高くなるうえに、冷却過程での熱収縮量は小さいので、速やかに冷却することができる。また、昇温過程ではバインダーが酸素と結びつきやすい有機物として存在し、焼成後の冷却過程ではバインダーが炭素化し、酸素との反応性は小さくなっている。すなわち、昇温過程と冷却過程との反応性及び昇温又は冷却に要する時間の比較より特に昇温過程での黒鉛材の酸化を防止することが重要である。前記のガス発生体は、昇温過程で焼成容器の内圧を高くするので、黒鉛材の酸化防止に有効に機能する。
【００１１】
本発明では、器体の収容部に黒鉛材が置かれ、蓋を被せて焼成されるが、この溝に蓋の枠部を沈ませることより蓋の閉鎖性を高めることができ、上記酸化性気体の侵入を防止する効果を発揮することができる。
【００１２】
本発明において、溝の空間形状、及びそれを構成する材料の形状は基本的に上記機能が発揮できるのであれば基本的に任意である。
溝は、幅と深さを備える。該幅と深さは、上述のように溝底部と溝側部の構造と材料厚等により決定される。該幅と深さは、温度変化の繰り返しにより焼成容器が変形しても、溝の構造に悪影響を与えないのであれば、特に制限はないが、通常、各々、一定である幅あるいは深さであることが、取り扱い性、設計性、コスト性等の観点から好ましい。該幅とは、溝側部間の内側の距離であり、該深さとは、底部の内面から溝開口までの距離である。
上記幅は、１０〜１００ｍｍが好ましい。１０ｍｍ未満であると、蓋がわずかに熱変形しても蓋が収まりにくくなる傾向があり、器体を長く使えない場合がある。１００ｍｍを超えると器体の外寸が大きくなり、焼成炉への詰め効率が悪くなる。
上記深さは、１０〜１５０ｍｍが好ましい。１０ｍｍ未満であると、充填材が酸化あるいは移動などでこぼれて量が減ると、焼成容器内部に外気が侵入しやすくなる傾向がある。１５０ｍｍを超えると充填材の外気遮断性の有効性が一定となり、詰め粉が無駄になる。また１５０ｍｍを超えると、溝内部に異物などが落下したとき取り除きにくくなり、異物が残ったまま蓋を載せると、蓋が完全に閉まらず外気遮断性が悪くなる。
【００１３】
また、本発明の焼成容器（器体、蓋）の構成材料、全体形状は、上記溝が形成可能で、黒鉛材の焼成が可能な耐熱性、機械的強度が確保されるのであれば、基本的に任意である。
上記構成材料としては、金属製が好ましい。
黒鉛材は、サイズが大型化し、焼成容器もそれ以上に大きなものが必要となる。
金属製は、溶接等で一体的に構成することが出来、溶接部など継ぎ目部分の強度が高いので、高い外気の遮断性と高強度の焼成容器を同時に得ることができる。
また、焼成容器には、加熱、冷却により繰り返し熱歪みがかかる。焼成容器が金属製であると金属は弾性変形、塑性変形が容易にできるので割れにくくすることが出来る。
該金属としては、鉄、タングステン、白金、銅及び銅合金、アルミニウム及びアルミニウム合金、ステンレス鋼等が挙げられ、特にステンレス鋼が好ましい。ステンレス鋼としてはＳＵＳ３０４，ＳＵＳ３１６などが利用できる。ステンレス鋼は、酸化皮膜を形成するので燃焼炉など酸化性雰囲気下で用いても表面の酸化の進行を遅くすることができ、器体の寿命をのばすことができる。
また、構成材料の厚みも基本的に任意であるが、金属製の場合、通常、３〜１５ｍｍが好ましい。３ｍｍ以上であると高強度の器体が得られ、１５ｍｍ以下であると器体全体の重量を軽くすることができる。
【００１４】
本発明の焼成容器あるいは器体の全体形状は、上述のように任意であり、焼成の繰り返しによる収容部の構造に悪影響を与えないのであれば、特に制限はないが、通常、単純な三次元構造であることが、取り扱い性、設計性、コスト性等の観点から好ましい。該三次元構造としては、角柱、円柱等の柱体が挙げられ、複数の黒鉛材を効率良く詰められるため直方体状が好ましい。
【００１５】
また、本発明の器体の外側面に、格子状に形成されリブからなる補強部を有することが好ましい。リブとは、幅３０〜８０ｍｍ程度の金属製のフラット−バーを外側面に略垂直となるように溶接し形成されたものである。格子の大きさは特に制限はないが、例えば一辺が５０〜３００ｍｍである。補強部の構造に特に制限はないが、金属製板材等により前記外側面に前記形状になるように溶接等で結合される。焼成時、焼成容器の内部は、還元性雰囲気に曝され、外部は酸化性雰囲気が許容されている。使用を繰り返すと内表面は浸炭し外表面は酸化する傾向にある。このため熱膨張差が生じるためそりが生じやすい。補強部があると、そりが生じても１つの格子の中で変形するだけであるので、焼成容器全体に至るほどの変形が生じにくいという効果がある。反りは平面部分で発生しやすいので、側壁が平面で構成される直方体状の器体において特に有効である。
【００１６】
本発明の焼成容器は、器体と、さらに前記溝に嵌合する枠部を有する蓋と、からなることが好ましい。
蓋の構造、形状は、器体の開口を覆う機能を有する枠部を有するものであれば、基本的に任意である。枠部は、溝の中に落とし込むようにすることができる。
例えば、枠部は、平板状の材料の外延が垂直方向に折れ曲がるように蓋の天板の周囲に連続的に設けられていてもよいし、蓋の天板の内部領域に溶接等により設けられていてもよい。
枠部は、通常、溝に位置するように設けられるが、後述の溝側部２ｂ１、溝側部２ｂ２等に位置するように単独または併用して用いることもできる。
焼成時を包含する上記枠部と溝の嵌合関係は、基本的に開口を覆う機能が発揮されれば特に制限はない。枠部と溝との嵌合関係は、遊びが存在するように設計されることが好ましい。また、枠部の端部が溝底部の表面に接触していても、そうでなくともよい。また、この場合、枠部と側壁の端部とが接触していても、そうでなくともよいが、接触していない方が望ましい。接触していないと、焼成容器は繰り返し使用すると熱変形しても、蓋が閉まりにくくなりにくいからである。
【００１７】
また、本発明において、黒鉛材とは、通常、炭素材料から成形された成形体が包含され、該成形体の焼成品が黒鉛化可能なものであれば特に限定されるべきものではない。また、本発明の焼成容器は、黒鉛材の焼成に好適であるが、この焼成容器に供し得るものであれば特に黒鉛材に限定されず、任意の材料の焼成に用いることができる。
【００１８】
本発明の黒鉛材の製造方法は、前記器体内に黒鉛材の成形体を置き、該器体の溝に前記蓋の枠部を沈めるよう閉鎖し、該溝には、粉状又は粒状の充填材を充填し、該成形体を焼成することである。
【００１９】
本発明の黒鉛材の製造方法において、焼成容器は、器体と蓋とからなり、器体とは、黒鉛材の成形体を収容する部材を示し、蓋とは、前記器体に被せて使用する部材を示す。本発明の器体と蓋とを一体的に使用した焼成容器によって、外気（酸化性気体）の侵入を防止し、内容物である黒鉛材の成形体の酸化を防止するよう機能する。
本発明の製造方法の器体は、上方向に開口を有し、該開口に蓋を載せて黒鉛材の焼成に用いる器体であって、該器体は、該開口の外周又は内周に沿って、該蓋を支持する溝を有する。この器体は、黒鉛材の収容部を有し、開口を蓋により塞ぐことにより閉鎖された空間を形成する。該収容部は、側壁と底部から形成され、該溝は、側壁に上部の開口の外周あるいは内周に沿って設けられる。該溝は、所定の幅を有する溝底部と所定の深さを有する溝側部を有する。収容部の側壁方向への外延となる該溝底部を少なくとも含む領域は、収容部の側壁と結合され、該側壁は該溝側部の片側の全部、又は一部を担うことができる。該側壁と結合され溝が形成される収容部の側壁は、収容部の内部であっても、外部であっても、その両者であってもよい。
【００２０】
本発明の製造方法に用いられる器体の溝は、粉状又は粒状の充填材を保持する機能と、蓋を保持することにより開口を閉鎖する機能とを有する。
本発明の製造方法は、器体の溝に蓋を被せ、さらに溝の全部、又は少なくとも一部には粉状又は粒状の充填材を充填する。このような充填材は、気体の拡散速度を遅くすることができるので、焼成容器外部の酸化性ガスを侵入しにくくすることができる。
本発明の製造方法の、粉状又は粒状の充填材としては、どのようなものでも利用することができる。粉状、あるいは粒状に粉砕したコークス、粉状、あるいは粒状に粉砕した各種セラミックなどが利用できる。砂、礫などでも良い。
【００２１】
本発明の製造方法は、充填材をさらに無機ペーストからなる被覆材で覆うことが望ましい。
また、被覆材を充填材に適用する方法に制限はないが、具体的には、蓋に備えた枠部を器体の溝に勘合するように置くことにより閉鎖し、その後、溝に充填材を枠の端部が隠れるように入れ、充填材を被覆材で覆う。あるいは、溝に充填材を入れ、蓋をした後、所望により、更に充填材を溝と蓋の枠部の隙間にいれ、その後、被覆材で覆う。
被覆材で覆うことにより、焼成炉内を循環する気流によって、充填材が飛散しないようにすることができる。また、充填材にコークスなど可燃物を使用した場合には、直接焼成容器の外気が当たらないようにすることが出来るので、コークスの酸化消耗を少なくすることができる。被覆材に特に制限はないが、例えば、モルタル、又はシリカ、アルミナ、ジルコニア、炭化珪素などの粉体、リン酸アルミニウム等の無機バインダー、及び水、エタノール等の液体を含むもの等が例示できる。
【００２２】
中でもモルタルを使用することが望ましい。モルタルは、容易に入手でき、焼成後に固化するので、充填材が、酸化あるいは飛散しないようにする効果が高い。また、モルタルは焼成後に固化するのでふるい分けすることにより容易に分離することができ、充填材を再利用しやすい。
【００２３】
本発明の製造方法は、焼成容器内の黒鉛材の成形体を詰め粉に沈め焼成することが望ましい。黒鉛材の成形体を詰め粉に沈めることにより、焼成容器の外部の酸化性ガスが焼成容器内部に侵入しても黒鉛材の成形体に到達しにくくなり、黒鉛材を酸化しにくくすることができる。
詰め粉は、器体の溝に充填する充填材と同一であっても異なっていても良い。充填材と詰め粉との組み合わせは回収時に混合しても支障がないよう同一であることがより好ましい。詰め粉は、充填材と同じく、粉状、あるいは粒状に粉砕したコークス、粉状、あるいは粒状に粉砕した各種セラミックなどが利用できる。砂、礫などが利用できる。
【００２４】
本発明の製造方法は焼成容器内に、加熱により非酸化性ガスを生成するガス発生体を備えることが好ましい。
本発明の製造方法は、焼成時、収容部には酸素ができる限り少ないことが好ましい。従って、焼成時、収容部は、非酸化性ガス、例えば、酸素以外のガス分子で置換されるようにすることが好ましい。非酸化性ガスとしては、水素、一酸化炭素、炭化水素などの還元性ガスあるいは窒素、アルゴンなど不活性ガスが利用できる。これらの非酸化性ガス雰囲気は、焼成容器内に加熱により非酸化性ガスを生成するガス発生体を備えることにより得ることができる。このようなガス発生体としては、生コ−クス、硬ピッチ、タールなどの石炭あるいは石油関連製品、紙、木材、パルプなど天然繊維、各種合成樹脂、等が挙げられる。これらのガス発生体は加熱によって、水素、一酸化炭素、二酸化炭素、炭化水素ガスなどを発生する。
このほかに、加熱により二酸化炭素を生成する炭酸水素ナトリウム、炭酸カルシウムなどが挙げられる。また、加熱により窒素ガスを生成するアジ化ナトリウムなども利用することができる。
中でも、生コ−クス、硬ピッチ、タールなどの石炭あるいは石油関連製品、紙、木材、パルプなど天然繊維、各種合成樹脂などの有機物をガス発生体として利用することが好ましい。これらの有機物は、残渣が炭素質であるので、焼成容器を腐食したりしないので好ましい。中でも特に生コ−クス、硬ピッチ、タールなどの石炭あるいは石油関連製品は、多くの物質の混合物であるので熱分解する温度域が広くガス発生体として好適に利用できる。
【００２５】
本発明の製造方法は、器体の溝と蓋とにより焼成容器が閉鎖されるので、焼成時、黒鉛材、及びガス発生体から発生する非酸化性ガスにより、焼成容器内は外気に対してプラス圧となり、大気など酸化性ガスが焼成容器へ拡散することを有効に防止する。
焼成の昇温過程の方が降温過程よりも酸化に対して過敏であり、ガス発生体が有効に作用することは、上述したとおりであるが、ここに繰り返す。
黒鉛材は、焼成前の成形体段階では、強度が弱く、熱伝導率が低く、加熱過程での焼成収縮が大きいのでゆっくり昇温を行う。最高温度に到達した後の黒鉛材の焼成体は、強度及び熱伝導率が高くなるうえに、冷却過程での熱収縮量は小さいので、速やかに冷却することができる。また、昇温過程ではバインダーが酸素と結びつきやすい有機物として存在し、焼成後の冷却過程ではバインダーが炭素化し、酸素との反応性は小さくなっている。昇温過程と冷却過程との反応性及び昇温又は冷却に要する時間の比較より特に昇温過程での黒鉛材の酸化を防止することが重要である。前記のガス発生体は、昇温過程で焼成容器の内圧を高くするので、黒鉛材の酸化防止に有効に機能する。
【００２６】
本発明の製造方法は、本発明の焼成容器（器体及び蓋）を黒鉛材の焼成に用いることが最も重要であり、焼成時の焼成炉内、及び焼成容器内における温度、黒鉛材等からの発生ガス、酸素濃度等のガス組成、各ガス分圧等は、基本的に任意であり、黒鉛材の組成、所望の焼成品の品質等を勘案して適宜、設定し得る。
上記焼成炉としては、基本的に焼成容器を出し入れ可能な空間、及び加熱手段を有していれば特に制限されるべきではなく、所望により、温度、ガス圧力等の制御手段を備えたものが挙げられる。
【００２７】
焼成容器は、焼成時、蓋をすることにより密閉されるが、その蓋の構造と密閉の態様に特に制限はないことは、上述のとおりである。
更に、溝に充填材を充填した後、充填材を被覆材で覆うことにより更に酸化性ガスの収容部への拡散を抑制し、収容部の非酸化性雰囲気を効果的に維持することができる。上記被覆材での被覆は、露出した詰め粉の外気との境界領域の全部であっても一部であってもよい。
【００２８】
以下、図を参照して、本発明の実施形態を具体的に説明するが、これに限定されないことは上記により明らかである。
図１（ａ）において、本発明の焼成容器１は、器体１ａと蓋１０からなる。器体１ａは、溝２を有し、収容部３、底部４、側壁５、及び開口６を備える、所望の厚みの金属製板材により形成されている。蓋１０は、天板部１０ａと枠部１０ｂを備える。
溝２は、溝底部２ａ、溝側部２ｂ１、２ｂ２からなり、溝開口２ｃを有する。溝側部２ｂ２は、断面Ｌ字状の板材の溝底部２ａの端部を側壁５に溶接により結合させることにより側壁５の一部として形成されている。開口６は、天板部１０ａにより覆われ、枠部１０ｂが溝２に嵌合される。
図１（ｂ）は、上記焼成容器１を用いて、黒鉛材１１を焼成装置に置いて焼成するときの焼成容器１への黒鉛材１１、詰め粉１２、充填材１３、及び被覆材１４の配置の態様の断面を模式的に示したものである。同図に示すように黒鉛材１１は、詰め粉１２に埋設され、蓋１０をして溝２に充填材１３を入れたときには、枠部１０ｂと溝側部２ｂ１により形成される溝開口部２ｃの内、充填材１３が露出している領域２ｃ１は被覆材１４により塞がれてもよい。被覆材１４は、溝側部２ｂ１、天板部１０ａに施されていてもよい。
【００２９】
図１（ａ）に示す焼成容器１の形状は、上述のように基本的に任意であり、図２の直方体状、図３の円筒状等があり、いずれも利用できる。
【００３０】
図４の焼成容器１は、底部４及び側壁５の表面に、格子状の補強部７を有する。吊具８は、焼成容器１の移動時に使用される。
【実施例】
【００３１】
以下、本発明の実施例について説明するが、本発明はこれらに制限されないことは明らかである。
【００３２】
［実施例１］
本発明の黒鉛材の製造方法を以下の順に従って説明する。
（１）原材料コークスの粉砕原料を得る一次粉砕工程
（２）ピッチと原材料コークスの混練物を得る混練工程
（３）混練物を粉砕し、成形原料を得る二次粉砕工程
（４）成形原料を成形し成形体を得る成形工程
（５）成形体を加熱することにより、揮発分を除去し焼成体を得る焼成工程
（６）焼成体を焼成工程よりも高い温度で熱処理し、黒鉛化する黒鉛化工程
＜一次粉砕工程＞
１次粉砕工程において、黒鉛材の骨材を調整する。骨材としては、仮焼ピッチコークスを利用する。仮焼ピッチコークスをローラーミルにより平均粒子径が１５μｍ程度になるよう粉砕し粉砕原料を得る。尚、骨材であるコークスの種類、平均粒子径は特に限定されず、どのようなものでも利用することができる。
＜混練工程＞
前記一次粉砕工程で得られた粉砕原料を、ピッチと混合し、２５０℃の熱を加えながらニーダーで混練し、混練物を得る。混合比は粉砕原料１００重量部に対し、ピッチは６０重量部である。尚、混練の温度、ピッチの投入量は特に限定されず、どのような条件でもでも利用することができる。
＜二次粉砕工程＞
前記混練工程で得られた混練物をピンミルで粉砕し、成形原料を得る。成形原料は平均粒子径が３０μｍ程度である。尚、平均粒子径は特に限定されず、どのような平均粒子径でも利用することができる。
＜成形工程＞
前記二次粉砕工程で得られた成形原料をゴムバッグに詰め、冷間静水圧成形（ＣＩＰ：Ｃｏｌｄ  Ｉｓｏｓｔａｔｉｃ  Ｐｒｅｓｓ）し成形体を得る。成形圧は１００ＭＰａである。成形体の大きさは、４００×６００×１０００ｍｍである。尚、成形方法成形圧力は特に限定されず、押出成形、一軸成形などどのような装置、圧力でも利用することができる。
【００３３】
＜焼成工程＞
前記工程で得られた黒鉛材の成形体を焼成する。まず、器体を準備する。器体は図４に示すような形状であり、補強部を有している。器体は、１１００×８００の開口を有し深さが９００ｍｍである。形状は、図４に示すように、開口の外周に沿って蓋を支持する溝を有している。溝の深さ、幅はそれぞれ５０ｍｍである。まず器体の底に詰め粉を敷く。詰め粉は３ｃｍ程度の厚さである。次に黒鉛材の成形体を器体内に入れる。６００ｍｍの方向が高さになるように入れる。さらに黒鉛材の成形体を覆うように詰め粉を被せ、成形体を詰め粉に沈ませる。詰め粉をさらに５０ｍｍの厚さで敷く。詰め粉はガス発生体として機能する。ここで詰め粉は粒状の仮焼コークス（生コークス）である。粒状の仮焼コークスの粒子径は、６ｍｍの篩下のものを用いる。
次に、枠部を有する蓋を器体の溝に落とし込むように載せた後、溝の全周に渡って充填材を充填する。充填材は、詰め粉と同じ粒状の仮焼コークスである。さらに充填材を覆うように溝の全周に渡ってモルタルで覆う。モルタルは、被覆材として機能する。
こうして準備された焼成容器は図１（ｂ）に示すような態様であり、焼成炉内に設置される。焼成炉はガス炉であり、天然ガスと空気との燃焼炎を炉内に導入し加熱する。燃焼炎が局所的に当たらないように炉内には循環ファンが備えられている。焼成炉を、３℃／ｈの昇温速度でゆっくりと昇温させる。昇温に伴って焼成容器内の詰め粉等のガス発生体から、炭化水素ガス等が継続的に放出される。放出された炭化水素ガス等は、焼成容器内の内圧を高め、余剰のガスを器体の溝と蓋とのすき間から外部に放出し焼成容器内の酸素濃度を低下させる。器体の溝には、粒状の充填材（仮焼コークス）が充填されているので、余剰のガスが焼成容器内から外に向かって一方向の流れを形成し、逆方向のガスの流れは起こりにくくなる。さらに本実施例では、モルタルが被覆材として覆われている。モルタルは焼成により硬化するので、充填材が循環ファンの気流によりこぼれないように錘として機能する。また、モルタルは不燃性であるので充填材（仮焼コークス）が直接外気に曝されず充填材の酸化を遅くすることもできる。尚、充填材では酸化が起こっても、充填材が残ってさえいればガスの侵入を防止する機能を維持することはできる。
焼成が完了した後、器体の詰め粉の中から黒鉛材の焼成体を取り出す。
＜黒鉛化工程＞
前記焼成工程で得られた焼成体を黒鉛化する。黒鉛化は、アチェソン炉で行う。処理温度は２６００℃である。尚、特に黒鉛化方法、処理温度は限定されない。
【００３４】
本発明の黒鉛材の製造方法は、焼成方法を提供するものであり、黒鉛材の成形体はどのようなものを用いてもよい。また本発明の黒鉛材の製造方法で得られた焼成体は、どのような方法で黒鉛化してもよく特に限定されない。
【符号の説明】
【００３５】
１…焼成容器、１ａ…器体、２…溝、２ａ…溝底部、２ｂ１…溝側部、２ｂ２…溝側部、２ｃ…溝開口、２ｃ１…充填材が露出している領域、３…収容部、４…底部、５…側壁、６…開口、７…格子状の補強部、８…吊具、１０…蓋、１０ａ…天板部、１０ｂ…枠部、１１…黒鉛材、１２…詰め粉、１３…充填材、１４…被覆材。
【図１】
2014005161.tif 000003
【図２】
2014005161.tif 000004
【図３】
2014005161.tif 000005
【図４】
2014005161.tif 000006